(57)【特許請求の範囲】
【請求項１】
マスクを有する被処理体を処理する方法であって、
被処理体を収容したプラズマ処理装置の処理容器内で、ハロゲン化ケイ素ガスを含む第１のガスのプラズマを生成して反応前駆体を形成する第１工程と、
前記処理容器内の空間をパージする第２工程と、
前記処理容器内で酸素ガスを含む第２のガスのプラズマを生成してシリコン酸化膜を形成する第３工程と、
前記処理容器内の空間をパージする第４工程と、
を含むシーケンスを繰り返してシリコン酸化膜を成膜し、
前記被処理体は、被エッチング層、該被エッチング層上に設けられた有機膜、及び、該有機膜上に設けられたシリコン含有反射防止膜を更に有し、
前記マスクは、前記反射防止膜上に設けられたレジストマスクであり、
該方法は、
前記第１工程、前記第２工程、前記第３工程、及び前記第４工程を含むシーケンスの実行の後、前記処理容器内で発生させたプラズマにより、前記反射防止膜の表面上の酸化シリコン製の領域を除去する工程と、
前記処理容器内で発生させたプラズマにより、前記反射防止膜をエッチングする工程と、
前記処理容器内で発生させたプラズマにより、前記有機膜をエッチングする工程と、
を更に含む、
方法。
【請求項２】
前記プラズマ処理装置は容量結合型のプラズマ処理装置であり、
前記第１工程、前記第２工程、前記第３工程、及び前記第４工程を含むシーケンスの実行の前に、前記処理容器内でプラズマを発生させて前記プラズマ処理装置の上部電極に負の直流電圧を印加することにより、前記マスクに二次電子を照射する工程を更に含む、
請求項１に記載の方法。
【請求項３】
マスクを有する被処理体を処理する方法であって、
被処理体を収容したプラズマ処理装置の処理容器内で、ハロゲン化ケイ素ガスを含む第１のガスのプラズマを生成して反応前駆体を形成する第１工程と、
前記処理容器内の空間をパージする第２工程と、
前記処理容器内で酸素ガスを含む第２のガスのプラズマを生成してシリコン酸化膜を形成する第３工程と、
前記処理容器内の空間をパージする第４工程と、
を含むシーケンスを繰り返してシリコン酸化膜を成膜し、
前記被処理体は、被エッチング層、及び、該被エッチング層上に設けられた有機膜を更に有し、
該方法は、
前記有機膜上に設けられた反射防止膜から前記マスクを形成するために、前記処理容器内で発生させたプラズマにより、その上にレジストマスクを有する該反射防止膜をエッチングする工程と、
前記処理容器内で発生させたプラズマにより、前記有機膜をエッチングする工程と、
を更に含み、
前記第１工程、前記第２工程、前記第３工程、及び前記第４工程を含むシーケンスは、前記反射防止膜をエッチングする前記工程と前記有機膜をエッチングする前記工程との間に実行され、
該方法は、前記第１工程、前記第２工程、前記第３工程、及び前記第４工程を含むシーケンスの実行の後、前記処理容器内で発生させたプラズマにより、前記有機膜の表面上の酸化シリコン製の領域を除去する工程を更に含む、方法。
【請求項４】
前記プラズマ処理装置は容量結合型のプラズマ処理装置であり、
前記反射防止膜をエッチングする前記工程の前に、前記処理容器内でプラズマを発生させて前記プラズマ処理装置の上部電極に負の直流電圧を印加することにより、前記レジストマスクに二次電子を照射する工程を更に含む、
請求項３に記載の方法。
【請求項５】
前記反射防止膜をエッチングする前記工程の実行後、且つ、前記第１工程、前記第２工程、前記第３工程、及び前記第４工程を含むシーケンスの実行前に、前記被処理体上に酸化シリコン製の保護膜を形成する工程を更に含む、請求項３又は４に記載の方法。
【請求項６】
前記プラズマ処理装置は容量結合型のプラズマ処理装置であり、
前記酸化シリコン製の保護膜を形成する前記工程では、前記処理容器内でプラズマが生成され、且つ、前記プラズマ処理装置のシリコン製の上部電極に、負の直流電圧が印加される、請求項５に記載の方法。
【請求項７】
前記酸化シリコン製の保護膜を形成する前記工程では、前記処理容器内で、ハロゲン化ケイ素ガスと酸素ガスとを含む混合ガスのプラズマが生成される、請求項５に記載の方法。
【請求項８】
前記プラズマ処理装置は容量結合型のプラズマ処理装置であり、
前記酸化シリコン製の保護膜を形成する前記工程では、前記プラズマ処理装置の酸化シリコン製の上部電極にプラズマ生成用の高周波電力が供給されることにより、水素ガス及び希ガスを含む混合ガスのプラズマが生成される、請求項５に記載の方法。
【請求項９】
マスクを有する被処理体を処理する方法であって、
被処理体を収容したプラズマ処理装置の処理容器内で、ハロゲン化ケイ素ガスを含む第１のガスのプラズマを生成して反応前駆体を形成する第１工程と、
前記処理容器内の空間をパージする第２工程と、
前記処理容器内で酸素ガスを含む第２のガスのプラズマを生成してシリコン酸化膜を形成する第３工程と、
前記処理容器内の空間をパージする第４工程と、
を含むシーケンスを繰り返してシリコン酸化膜を成膜し、
前記第１工程、前記第２工程、前記第３工程、及び前記第４工程を含むシーケンスの実行の後、前記処理容器内で発生させたプラズマにより、前記シリコン酸化膜の、前記マスクの側面に沿って延在する領域が残されるように、該シリコン酸化膜をエッチングする工程を更に含む、方法。
【請求項１０】
前記第１工程では、前記処理容器内の圧力が１３．３３Ｐａ以上の圧力であり、プラズマ生成用の高周波電源の電力が１００Ｗ以下である高圧低電力の条件に設定される、請求項１〜９の何れか一項に記載の方法。
【請求項１１】
前記第１工程では、イオンを引き込み用のバイアス電力が前記被処理体を支持する載置台に印加されない、請求項１〜１０の何れか一項に記載の方法。
【請求項１２】
前記ハロゲン化ケイ素ガスは、ＳｉＣｌ４ガスである請求項１〜１１の何れか一項の何れか一項に記載の方法。
【発明の詳細な説明】
【技術分野】
【０００１】
本発明の実施形態は、被処理体を処理する方法に関するものであり、特にマスクの作成を含む方法に関するものである。
【背景技術】
【０００２】
半導体デバイスといった電子デバイスの製造プロセスでは、被エッチング層上にマスクを形成し、当該マスクのパターンを被エッチング層に転写するためにエッチングが行われる。マスクとしては、一般的に、レジストマスクが用いられる。レジストマスクは、フォトリソグラフィ技術によって形成される。したがって、被エッチング層に形成されるパターンの限界寸法は、フォトリソグラフィ技術によって形成されるレジストマスクの解像限界の影響を受ける。
【０００３】
しかしながら、近年の電子デバイスの高集積化に伴い、レジストマスクの解像限界よりも小さい寸法のパターンを形成することが要求されるようになっている。このため、特許文献１に記載されているように、レジストマスク上にシリコン酸化膜を堆積させることにより、当該レジストマスクによって画成される開口の幅を縮小する技術が提案されている。
【０００４】
具体的に、特許文献１に記載された技術では、原子層堆積法（ＡＬＤ法）によってレジストマスク上にシリコン酸化膜が形成される。より具体的には、被処理体を収容した処理容器内に、有機シリコンを含むソースガスと活性化された酸素種とが交互に供給される。ソースガスとしては、アミノシランガスが用いられる。
【先行技術文献】
【特許文献】
【０００５】
【特許文献１】特開２０１１−８２５６０号公報
【発明の概要】
【発明が解決しようとする課題】
【０００６】
アミノシランは常温では液体であるので、特許文献１に記載されたＡＬＤ法を利用するためには、アミノシランを気化させる装置が必要となる。このため、専用の成膜装置が必要となる。さらに、アミノシランガスを用いた成膜では、被処理体の温度が高温に維持される必要がある。これにより、被処理体に損傷がもたらされることがあり、また、製造される電子デバイスの特性、例えば電気特性が劣化することがある。
【０００７】
したがって、マスクの開口幅の調整のために、専用の成膜装置を用いることなく、低温でシリコン酸化膜を形成することが必要である。
【課題を解決するための手段】
【０００８】
一態様においては、マスクを有する被処理体を処理する方法が提供される。この方法は、（ａ）被処理体を収容したプラズマ処理装置の処理容器内で、ハロゲン化ケイ素ガスを含む第１のガスのプラズマを生成して反応前駆体を形成する第１工程と、（ｂ）処理容器内の空間をパージする第２工程と、（ｃ）処理容器内で酸素ガスを含む第２のガスのプラズマを生成してシリコン酸化膜を形成する第３工程と、（ｄ）処理容器内の空間をパージする第４工程と、を含むシーケンスを繰り返してシリコン酸化膜を形成する。
【０００９】
ハロゲン化ケイ素ガス、例えば、ＳｉＣｌ４ガス、ＳｉＢｒ４ガス、ＳｉＦ４ガス、又はＳｉＨ２Ｃｌ４ガスは、常温で気化状態にある。したがって、一態様に係る方法によれば、気化器を有する専用の成膜装置を用いずに、シリコンを含む前駆体を、低温でマスク上に堆積させることが可能である。また、この方法では、第２工程においてパージが行われ、続く第３工程において前駆体中のハロゲン元素が酸素に置換されシリコン酸化膜が形成される。その後、第４工程においてパージが行われる。なお、第２工程及び第４工程におけるパージは、ハロゲン化ケイ素ガスと酸素ガスとが同時に処理容器内に存在することを防止するために処理容器内のガスを置換する目的で行われるのであり、不活性ガスを処理容器内に流すガスパージ又は真空引きによるパージの何れであってもよい。したがって、ＡＬＤ法と同様に、第１〜第４工程を含む１回のシーケンスの実行により、薄い膜厚を有するシリコン酸化膜をマスク上に比較的均一な膜厚で形成することができる。即ち、１回のシーケンスの実行により、薄い膜厚を有するシリコン酸化膜をコンフォーマルに形成することができる。故に、この方法は、マスクの開口幅の調整の制御性に優れている。さらに、マスクがシリコン酸化膜によって覆われるので、当該マスクのＬＥＲ（Ｌｉｎｅ  Ｅｄｇｅ  Ｒｏｕｇｈｎｅｓｓ）も向上され得る。
【００１０】
また、本方法では、シーケンスの繰り返し回数により、形成されるシリコン酸化膜の膜厚を調整することができる。したがって、マスクの開口幅を所望の開口幅に調整することができる。
【００１１】
一実施形態では、第１工程において、処理容器内の圧力が１３．３３Ｐａ以上の圧力であり、プラズマ生成用の高周波電源の電力が１００Ｗ以下である高圧低電力の条件に設定されてもよい。このような高圧且つ低パワーの条件でプラズマを生成することにより、過剰なハロゲン元素の活性種の発生を抑制することができる。これにより、マスクの損傷、及び／又は、既に形成されているシリコン酸化膜の損傷を抑制することが可能となる。また、マスク上の各領域におけるシリコン酸化膜の膜厚の差異を低減することが可能となる。さらに、マスクが密に設けられている領域及び粗に設けられている領域が存在する場合に、即ち、マスクのパターンに粗密が存在する場合に、双方の領域に形成されるシリコン酸化膜の膜厚の差異を低減することが可能である。
【００１２】
また、一実施形態では、イオン引き込み用のバイアス電力が被処理体を支持する載置台に印加されない。この実施形態によれば、凹凸部のマスク形状に対してマスクの上面及び側面、及び当該マスクの下地の表面のそれぞれに形成されるシリコン酸化膜の膜厚の均一性がより向上する。
【００１３】
一実施形態では、被処理体は、被エッチング層、該被エッチング層上に設けられた有機膜、及び、該有機膜上に設けられたシリコン含有反射防止膜を更に有し、マスクは、反射防止膜上に設けられたレジストマスクである。この実施形態の方法は、（ｅ）第１〜第４工程を含むシーケンスの実行の後、同一処理容器内で発生させたプラズマにより、反射防止膜の表面上の酸化シリコン製の領域を除去する工程と、（ｆ）処理容器内で発生させたプラズマにより、反射防止膜をエッチングする工程と、（ｇ）処理容器内で発生させたプラズマにより、有機膜をエッチングする工程と、を含む。この実施形態によれば、レジストマスク上にシリコン酸化膜が形成され、当該レジストマスクの開口の幅が調整され、しかる後に反射防止膜上の酸化シリコン製の領域が除去される。そして、反射防止膜及び有機膜がエッチングされることにより、被エッチング層のエッチング用のマスクが形成される。
【００１４】
一実施形態では、プラズマ処理装置は容量結合型のプラズマ処理装置でもよく、当該実施形態の方法は、第１〜第４工程を含むシーケンスの実行の前に、処理容器内でプラズマを発生させて前記プラズマ処理装置の上部電極に負の直流電圧を印加することにより、マスクに二次電子を照射する工程を更に含んでいてもよい。この実施形態によれば、レジストマスクを改質し、後続の工程によるレジストマスクの損傷を抑制することが可能である。
【００１５】
別の実施形態では、被処理体は、被エッチング層、及び、該被エッチング層上に設けられた有機膜を更に有し、マスクは、有機膜上に設けられており、当該実施形態の方法は、（ｈ）処理容器内で発生させたプラズマにより、その上にレジストマスクを有する反射防止膜をエッチングする工程であり、該反射防止膜から前記マスクが形成される工程と、（ｉ）処理容器内で発生させたプラズマにより、有機膜をエッチングする工程と、を更に含む。この実施形態の方法では、第１〜第４工程を含むシーケンスは、反射防止膜をエッチングする工程と有機膜をエッチングする工程との間に実行される。また、この実施形態の方法は、第１〜第４工程を含むシーケンスの実行の後、同一処理容器内で発生させたプラズマにより、有機膜の表面上の酸化シリコン製の領域を除去する工程を更に含む。この実施形態の方法では、反射防止膜から形成されるマスク上にシリコン酸化膜が形成され、当該マスクの開口の幅が調整される、しかる後に有機膜上の酸化シリコン膜の領域が除去される。そして、有機膜がエッチングされることにより、被エッチング層のエッチング用のマスクが形成される。
【００１６】
一実施形態では、プラズマ処理装置は容量結合型のプラズマ処理装置であり、当該実施形態の方法は、反射防止膜をエッチングする工程の前に、処理容器内でプラズマを発生させてプラズマ処理装置の上部電極に負の直流電圧を印加することにより、レジストマスクに二次電子を照射する工程を更に含んでいてもよい。この実施形態によれば、レジストマスクを改質し、後続の工程によるレジストマスクの損傷を抑制することが可能である。
【００１７】
また、一実施形態の方法は、反射防止膜をエッチングする工程の実行後、且つ、第１〜第４工程を含むシーケンスの実行前に、被処理体上に酸化シリコン製の保護膜を形成する工程を更に含み得る。この実施形態によれば、第３工程において生成される酸素ガスのプラズマから有機膜を保護することが可能である。
【００１８】
一実施形態では、プラズマ処理装置は容量結合型のプラズマ処理装置であり、酸化シリコン製の保護膜を形成する工程では、処理容器内でプラズマが生成され、且つ、プラズマ処理装置のシリコン製の上部電極に、負の直流電圧が印加されてもよい。この実施形態では、上部電極からシリコンが放出される。また、処理容器内においてプラズマに晒される部材から酸素が放出される。そして、放出されたシリコンと酸素とが結合することにより、酸化シリコン製の保護膜が形成される。
【００１９】
一実施形態では、酸化シリコン製の保護膜を形成する工程では、処理容器内で、ハロゲン化ケイ素ガスと酸素ガスとを含む混合ガスのプラズマが生成される。この実施形態によれば、プラズマＣＶＤ法によって、酸化シリコン製の保護膜が形成される。
【００２０】
一実施形態では、プラズマ処理装置は容量結合型のプラズマ処理装置であり、酸化シリコン製の保護膜を形成する工程では、プラズマ処理装置の酸化シリコン製の上部電極にプラズマ生成用の高周波電力が供給されることにより、水素ガス及び希ガスを含む混合ガスのプラズマが生成される。この実施形態では、上部電極から放出される酸化シリコンにより保護膜が形成される。
【発明の効果】
【００２１】
以上説明したように、マスクの開口幅の調整のために、専用の成膜装置を用いることなく、低温でシリコン酸化膜を形成することが可能となる。
【図面の簡単な説明】
【００２２】
【図１】一実施形態に係る被処理体を処理する方法を示す流れ図である。
【図２】プラズマ処理装置の一例を示す図である。
【図３】図１に示す方法の各工程の実行後の被処理体の状態を示す断面図である。
【図４】図１に示す方法の各工程の実行後の被処理体の状態を示す断面図である。
【図５】シリコン酸化膜の形成の原理を説明するための図である。
【図６】別の実施形態に係る被処理体を処理する方法を示す流れ図である。
【図７】図６に示す方法の各工程の実行後の被処理体の状態を示す断面図である。
【図８】図６に示す方法の各工程の実行後の被処理体の状態を示す断面図である。
【図９】実験結果を示すグラフである。
【図１０】実験に用いたマスクＭＫ１のパターンを示す平面図である。
【図１１】実験結果を示すグラフである。
【発明を実施するための形態】
【００２３】
以下、図面を参照して種々の実施形態について詳細に説明する。なお、各図面において同一又は相当の部分に対しては同一の符号を附すこととする。
【００２４】
図１は、一実施形態に係る被処理体を処理する方法を示す流れ図である。図１に示す方法ＭＴ１は、被処理体（以下、「ウエハＷ」ということがある）のレジストマスクの開口幅を縮小する方法である。一実施形態の方法ＭＴ１は、更に、被エッチング層のエッチングを行う方法となっている。また、一実施形態の方法ＭＴ１では、一連の工程を単一のプラズマ処理装置を用いて実行することが可能である。
【００２５】
図２は、プラズマ処理装置の一例を示す図である。図２には、被処理体を処理する方法の種々の実施形態で利用可能なプラズマ処理装置１０の断面構造が概略的に示されている。図２に示すように、プラズマ処理装置１０は、容量結合型プラズマエッチング装置であり、処理容器１２を備えている。処理容器１２は、略円筒形状を有している。処理容器１２は、例えば、アルミニウムから構成されており、その内壁面には陽極酸化処理が施されている。この処理容器１２は保安接地されている。
【００２６】
処理容器１２の底部上には、略円筒状の支持部１４が設けられている。支持部１４は、例えば、絶縁材料から構成されている。支持部１４を構成する絶縁材料は、石英のように酸素を含み得る。支持部１４は、処理容器１２内において、処理容器１２の底部から鉛直方向に延在している。また、処理容器１２内には、載置台ＰＤが設けられている。載置台ＰＤは、支持部１４によって支持されている。
【００２７】
載置台ＰＤは、その上面においてウエハＷを保持する。載置台ＰＤは、下部電極ＬＥ及び静電チャックＥＳＣを有している。下部電極ＬＥは、第１プレート１８ａ及び第２プレート１８ｂを含んでいる。第１プレート１８ａ及び第２プレート１８ｂは、例えばアルミニウムといった金属から構成されており、略円盤形状をなしている。第２プレート１８ｂは、第１プレート１８ａ上に設けられており、第１プレート１８ａに電気的に接続されている。
【００２８】
第２プレート１８ｂ上には、静電チャックＥＳＣが設けられている。静電チャックＥＳＣは、導電膜である電極を一対の絶縁層又は絶縁シート間に配置した構造を有している。静電チャックＥＳＣの電極には、直流電源２２がスイッチ２３を介して電気的に接続されている。この静電チャックＥＳＣは、直流電源２２からの直流電圧により生じたクーロン力等の静電力によりウエハＷを吸着する。これにより、静電チャックＥＳＣは、ウエハＷを保持することができる。
【００２９】
第２プレート１８ｂの周縁部上には、ウエハＷのエッジ及び静電チャックＥＳＣを囲むようにフォーカスリングＦＲが配置されている。フォーカスリングＦＲは、エッチングの均一性を向上させるために設けられている。フォーカスリングＦＲは、エッチング対象の膜の材料によって適宜選択される材料から構成されており、例えば、石英から構成され得る。
【００３０】
第２プレート１８ｂの内部には、冷媒流路２４が設けられている。冷媒流路２４は、温調機構を構成している。冷媒流路２４には、処理容器１２の外部に設けられたチラーユニットから配管２６ａを介して冷媒が供給される。冷媒流路２４に供給された冷媒は、配管２６ｂを介してチラーユニットに戻される。このように、冷媒流路２４には、冷媒が循環するよう、供給される。この冷媒の温度を制御することにより、静電チャックＥＳＣによって支持されたウエハＷの温度が制御される。
【００３１】
また、プラズマ処理装置１０には、ガス供給ライン２８が設けられている。ガス供給ライン２８は、伝熱ガス供給機構からの伝熱ガス、例えばＨｅガスを、静電チャックＥＳＣの上面とウエハＷの裏面との間に供給する。
【００３２】
また、プラズマ処理装置１０には、加熱素子であるヒータＨＴが設けられている。ヒータＨＴは、例えば、第２プレート１８ｂ内に埋め込まれている。ヒータＨＴには、ヒータ電源ＨＰが接続されている。ヒータ電源ＨＰからヒータＨＴに電力が供給されることにより、載置台ＰＤの温度が調整され、当該載置台ＰＤ上に載置されるウエハＷの温度が調整されるようになっている。なお、ヒータＨＴは、静電チャックＥＳＣに内蔵されていてもよい。
【００３３】
また、プラズマ処理装置１０は、上部電極３０を備えている。上部電極３０は、載置台ＰＤの上方において、当該載置台ＰＤと対向配置されている。下部電極ＬＥと上部電極３０とは、互いに略平行に設けられている。これら上部電極３０と下部電極ＬＥとの間には、ウエハＷにプラズマ処理を行うための処理空間Ｓが提供されている。
【００３４】
上部電極３０は、絶縁性遮蔽部材３２を介して、処理容器１２の上部に支持されている。絶縁性遮蔽部材３２は、絶縁材料から構成されており、例えば、石英のように酸素を含み得る。上部電極３０は、電極板３４及び電極支持体３６を含み得る。電極板３４は処理空間Ｓに面しており、当該電極板３４には複数のガス吐出孔３４ａが設けられている。この電極板３４は、一実施形態では、シリコンから構成されている。また、別の実施形態では、電極板３４は、酸化シリコンから構成され得る。
【００３５】
電極支持体３６は、電極板３４を着脱自在に支持するものであり、例えばアルミニウムといった導電性材料から構成され得る。この電極支持体３６は、水冷構造を有し得る。電極支持体３６の内部には、ガス拡散室３６ａが設けられている。このガス拡散室３６ａからは、ガス吐出孔３４ａに連通する複数のガス通流孔３６ｂが下方に延びている。また、電極支持体３６には、ガス拡散室３６ａに処理ガスを導くガス導入口３６ｃが形成されており、このガス導入口３６ｃには、ガス供給管３８が接続されている。
【００３６】
ガス供給管３８には、バルブ群４２及び流量制御器群４４を介して、ガスソース群４０が接続されている。ガスソース群４０は、複数のガスソースを有している。複数のガスソースは、ハロゲン化ケイ素ガスのソース、酸素ガスのソース、窒素ガスのソース、フルオロカーボンガスのソース、及び、希ガスのソースを含み得る。ハロゲン化ケイ素ガスとしては、例えば、ＳｉＣｌ４ガスが用いられ得る。また、ハロゲン化ケイ素ガスとしては、ＳｉＢｒ４ガス、ＳｉＦ４ガス、又はＳｉＨ２Ｃｌ４ガスが用いられてもよい。また、フルオロカーボンガスとしては、ＣＦ４ガス、Ｃ４Ｆ６ガス、Ｃ４Ｆ８ガスといった任意のフルオロカーボンガスが用いられ得る。また、希ガスとしては、Ｈｅガス、Ａｒガスといった任意の希ガスが用いられ得る。
【００３７】
バルブ群４２は複数のバルブを含んでおり、流量制御器群４４はマスフローコントローラといった複数の流量制御器を含んでいる。ガスソース群４０の複数のガスソースはそれぞれ、バルブ群４２の対応のバルブ及び流量制御器群４４の対応の流量制御器を介して、ガス供給管３８に接続されている。したがって、プラズマ処理装置１０は、ガスソース群４０の複数のガスソースのうち選択された一以上のガスソースからのガスを、個別に調整された流量で、処理容器１２内に供給することが可能である。
【００３８】
また、プラズマ処理装置１０では、処理容器１２の内壁に沿ってデポシールド４６が着脱自在に設けられている。デポシールド４６は、支持部１４の外周にも設けられている。デポシールド４６は、処理容器１２にエッチング副生物（デポ）が付着することを防止するものであり、アルミニウム材にＹ２Ｏ３等のセラミックスを被覆することにより構成され得る。デポシールドは、Ｙ２Ｏ３の他、例えば、石英のように酸素を含む材料から構成され得る。
【００３９】
処理容器１２の底部側、且つ、支持部１４と処理容器１２の側壁との間には排気プレート４８が設けられている。排気プレート４８は、例えば、アルミニウム材にＹ２Ｏ３等のセラミックスを被覆することにより構成され得る。この排気プレート４８の下方、且つ、処理容器１２には、排気口１２ｅが設けられている。排気口１２ｅには、排気管５２を介して排気装置５０が接続されている。排気装置５０は、ターボ分子ポンプなどの真空ポンプを有しており、処理容器１２内の空間を所望の真空度まで減圧することができる。また、処理容器１２の側壁にはウエハＷの搬入出口１２ｇが設けられており、この搬入出口１２ｇはゲートバルブ５４により開閉可能となっている。
【００４０】
また、プラズマ処理装置１０は、第１の高周波電源６２及び第２の高周波電源６４を更に備えている。第１の高周波電源６２は、プラズマ生成用の第１の高周波電力を発生する電源であり、２７〜１００ＭＨｚの周波数、一例においては４０ＭＨｚの高周波電力を発生する。第１の高周波電源６２は、整合器６６を介して上部電極３０に接続されている。整合器６６は、第１の高周波電源６２の出力インピーダンスと負荷側（下部電極ＬＥ側）の入力インピーダンスを整合させるための回路である。なお、第１の高周波電源６２は、整合器６６を介して下部電極ＬＥに接続されていてもよい。
【００４１】
第２の高周波電源６４は、ウエハＷにイオンを引き込むための第２の高周波電力、即ち高周波バイアス電力を発生する電源であり、４００ｋＨｚ〜１３．５６ＭＨｚの範囲内の周波数、一例においては３．２ＭＨｚの高周波バイアス電力を発生する。第２の高周波電源６４は、整合器６８を介して下部電極ＬＥに接続されている。整合器６８は、第２の高周波電源６４の出力インピーダンスと負荷側（下部電極ＬＥ側）の入力インピーダンスを整合させるための回路である。
【００４２】
また、プラズマ処理装置１０は、電源７０を更に備えている。電源７０は、上部電極３０に接続されている。電源７０は、処理空間Ｓ内に存在する正イオンを電極板３４に引き込むための電圧を、上部電極３０に印加する。一例においては、電源７０は、負の直流電圧を発生する直流電源である。このような電圧が電源７０から上部電極３０に印加されると、処理空間Ｓに存在する正イオンが、電極板３４に衝突する。これにより、電極板３４から二次電子及び／又はシリコンが放出される。
【００４３】
また、一実施形態においては、プラズマ処理装置１０は、制御部Ｃｎｔを更に備え得る。この制御部Ｃｎｔは、プロセッサ、記憶部、入力装置、表示装置等を備えるコンピュータであり、プラズマ処理装置１０の各部を制御する。具体的に、制御部Ｃｎｔは、バルブ群４２、流量制御器群４４、排気装置５０、第１の高周波電源６２、整合器６６、第２の高周波電源６４、整合器６８、電源７０、ヒータ電源ＨＰ、及びチラーユニットに接続されている。
【００４４】
制御部Ｃｎｔは、入力されたレシピに基づくプログラムに従って動作し、制御信号を送出する。制御部Ｃｎｔからの制御信号により、ガスソース群から供給されるガスの選択及び流量、排気装置５０の排気、第１の高周波電源６２及び第２の高周波電源６４からの電力供給、電源７０からの電圧印加、ヒータ電源ＨＰの電力供給、チラーユニットからの冷媒流量及び冷媒温度を制御することが可能である。なお、本明細書において開示される被処理体を処理する方法の各工程は、制御部Ｃｎｔによる制御によってプラズマ処理装置１０の各部を動作させることにより、実行され得る。
【００４５】
再び図１を参照し、方法ＭＴ１について詳細に説明する。以下では、方法ＭＴ１の実施にプラズマ処理装置１０が用いられる例について説明を行う。また、以下の説明においては、図３、図４、及び図５を参照する。図３及び図４は、図１に示す方法の各工程の実行後の被処理体の状態を示す断面図である。図５は、シリコン酸化膜の形成の原理を説明するための図である。
【００４６】
図１に示す方法ＭＴ１では、まず、工程ＳＴ１においてウエハＷが準備される。工程ＳＴ１において準備されるウエハＷは、図３の（ａ）に示すように、基板ＳＢ、被エッチング層ＥＬ、有機膜ＯＬ、反射防止膜ＡＬ、及びマスクＭＫ１を有している。被エッチング層ＥＬは、基板ＳＢ上に設けられている。被エッチング層ＥＬは、有機膜ＯＬに対して選択的にエッチングされる材料から構成される層であり絶縁膜が用いられる。例えば、被エッチング層ＥＬは、酸化シリコン（ＳｉＯ２）から構成され得る。なお、被エッチング層ＥＬは、多結晶シリコンといった他の材料から構成されていてもよい。有機膜ＯＬは、被エッチング層ＥＬ上に設けられている。有機膜ＯＬは、炭素を含む層であり、例えば、ＳＯＨ（スピンオンハードマスク）層である。反射防止膜ＡＬは、シリコン含有反射防止膜であり、有機膜ＯＬ上に設けられている。
【００４７】
マスクＭＫ１は、反射防止膜ＡＬ上に設けられている。マスクＭＫ１は、レジスト材料から構成されたレジストマスクであり、フォトリソグラフィ技術によってレジスト層がパターニングされることにより作成される。マスクＭＫ１は、反射防止膜ＡＬを部分的に覆っている。また、マスクＭＫ１は、反射防止膜ＡＬを部分的に露出させる開口ＯＰ１を画成している。マスクＭＫ１のパターンは、例えば、ライン・アンド・スペースパターンである。なお、マスクＭＫ１は、平面視において円形の開口を提供するパターンを有していてもよい。或いは、マスクＭＫ１は、平面視において楕円形状の開口を提供するパターンを有していてもよい。
【００４８】
工程ＳＴ１では、図３の（ａ）に示すウエハＷが準備され、当該ウエハＷがプラズマ処理装置１０の処理容器１２内に収容され、載置台ＰＤ上に載置される。
【００４９】
一実施形態の方法ＭＴ１では、次いで、工程ＳＴ２が実行される。工程ＳＴ２では、ウエハＷに二次電子が照射される。具体的には、処理容器１２内に水素ガス及び希ガスが供給され、第１の高周波電源６２から高周波電力が供給されることにより、プラズマが生成される。また、電源７０によって、上部電極３０に負の直流電圧が印加される。これにより、処理空間Ｓ中の正イオンが上部電極３０に引き込まれて、当該正イオンが上部電極３０に衝突する。正イオンが上部電極３０に衝突することにより、上部電極３０からは二次電子が放出される。放出された二次電子がウエハＷに照射されることにより、マスクＭＫ１が改質される。なお、上部電極３０に印加される負の直流電圧の絶対値のレベルが高い場合には、電極板３４に正イオンが衝突することにより、当該電極板３４の構成材料であるシリコンが、二次電子と共に放出される。放出されたシリコンは、プラズマに晒されたプラズマ処理装置１０の構成部品から放出される酸素と結合する。当該酸素は、例えば、支持部１４、絶縁性遮蔽部材３２、及びデポシールド４６といった部材から放出される。このようなシリコンと酸素の結合により、酸化シリコン化合物が生成され、当該酸化シリコン化合物がウエハＷ上に堆積してマスクＭＫ１を覆い保護する。これら改質と保護の効果により、後続の工程によるマスクＭＫ１の損傷が抑制される。なお、工程ＳＴ２では二次電子の照射による改質や保護膜の形成のため、第２の高周波電源６４のバイアス電力を最小限にして、シリコンの放出を抑制してもよい。
【００５０】
次いで、方法ＭＴ１では、シーケンスＳＱが一回以上実行される。シーケンスＳＱは、工程ＳＴ３、工程ＳＴ４、工程ＳＴ５、及び工程ＳＴ６を含んでいる。工程ＳＴ３では、処理容器１２内においてハロゲン化ケイ素ガスを含む第１のガスのプラズマが生成される。具体的には、ガスソース群４０の複数のガスソースのうち選択されたガスソースから、ハロゲン化ケイ素ガス及び希ガスが処理容器１２内に供給される。また、第１の高周波電源６２から高周波電力が供給される。さらに、排気装置５０を動作させることにより、処理容器１２内の空間の圧力が所定の圧力に設定される。これにより、第１のガスのプラズマが生成される。第１のガスは、ハロゲン化ケイ素ガスとして、例えば、ＳｉＣｌ４ガスを含む。また、第１のガスは、Ａｒガス又はＨｅガスといった希ガスを更に含み得る。なお、第１のガスは、ハロゲン化ケイ素ガスとして、ＳｉＢｒ４ガス、ＳｉＦ４ガス、又はＳｉＨ２Ｃｌ４ガスを含んでいてもよい。
【００５１】
図５の（ａ）に示すように、第１のガスのプラズマＰ１が生成されると、第１のガスに含まれるハロゲン化ケイ素の解離種といった反応前駆体が生成される。生成された前駆体はウエハＷに付着する。なお、図５の（ａ）では、ハロゲン化ケイ素ガスとして、ＳｉＣｌ４ガスが用いられる例が示されており、同図中、プラズマＰ１中のＳｉとＣｌの結合は、前駆体を示している。
【００５２】
続く工程ＳＴ４では、処理容器１２内の空間がパージされる。具体的には、工程ＳＴ３において供給された第１のガスが排気される。工程ＳＴ４では、パージガスとして窒素ガスといった不活性ガスがプラズマ処理装置の処理容器に供給されてもよい。即ち、工程ＳＴ４のパージは、不活性ガスを処理容器内に流すガスパージ又は真空引きによるパージの何れであってもよい。この工程ＳＴ４では、ウエハＷ上に過剰に付着した前駆体も除去される。これにより、前駆体は極めて薄い膜をウエハＷ上に形成する。
【００５３】
続く工程ＳＴ５では、処理容器１２内において酸素ガスを含む第２のガスのプラズマが生成される。具体的には、ガスソース群４０の複数のガスソースのうち選択されたガスソースから、酸素ガスを含む第２のガスが処理容器１２内に供給される。また、第１の高周波電源６２から高周波電力が供給される。さらに、排気装置５０を動作させることにより、処理容器１２内の空間の圧力が所定の圧力に設定される。
【００５４】
上述したように工程ＳＴ３の実行によってウエハＷに付着した前駆体はシリコンとハロゲン元素、例えば塩素との結合を含む。シリコンとハロゲン元素との結合エネルギーは、シリコンと酸素との結合エネルギーよりも低い。したがって、図５の（ｂ）に示すように、第２のガスのプラズマＰ２が生成され、酸素の活性種、例えば、酸素ラジカルが生成されると、前駆体のハロゲン元素が酸素に置換される。これにより、ウエハＷ上にシリコン酸化膜が形成される。なお、図５の（ｂ）において、「Ｏ」は酸素を示している。
【００５５】
図１に戻り、続く工程ＳＴ６では、処理容器１２内の空間がパージされる。具体的には、工程ＳＴ５において供給された第２のガスが排気される。工程ＳＴ６では、パージガスとして窒素ガスといった不活性ガスがプラズマ処理装置の処理容器に供給されてもよい。即ち、工程ＳＴ６のパージは、不活性ガスを処理容器内に流すガスパージ又は真空引きによるパージの何れであってもよい。
【００５６】
かかるシーケンスＳＱの工程ＳＴ３では、前駆体用のガスとしてハロゲン化ケイ素ガスが用いられている。ハロゲン化ケイ素ガス、例えば、ＳｉＣｌ４ガス、ＳｉＢｒ４ガス、ＳｉＦ４ガス、又はＳｉＨ２Ｃｌ４ガスは、常温で気化状態にある。したがって、工程ＳＴ３では、気化器を有する専用の成膜装置を用いずに、シリコンを含む前駆体を、低温でウエハＷ上に堆積させることが可能である。
【００５７】
また、シーケンスＳＱでは、工程ＳＴ４においてパージが行われ、続く工程ＳＴ５において前駆体中のハロゲン元素が酸素に置換される。したがって、ＡＬＤ法と同様に、１回のシーケンスＳＱの実行により、薄い膜厚を有するシリコン酸化膜をウエハＷの表面上に均一な膜厚で形成することができる。即ち、１回のシーケンスの実行により、薄い膜厚を有するシリコン酸化膜をコンフォーマルに形成することができる。故に、シーケンスＳＱを含む方法ＭＴ１は、マスクＭＫ１によって構成される開口の幅の調整の制御性に優れている。さらに、マスクＭＫ１がシリコン酸化膜によって覆われるので、当該マスクＭＫ１とシリコン酸化膜によって形成されるマスクのＬＥＲ（Ｌｉｎｅ  Ｅｄｇｅ  Ｒｏｕｇｈｎｅｓｓ）が向上され得る。
【００５８】
方法ＭＴ１では、続く工程ＳＴ７において、シーケンスＳＱの実行を終了するか否かが判定される。具体的には、工程ＳＴ７では、シーケンスＳＱの実行回数が所定回数に達したか否かが判定される。シーケンスＳＱの実行回数は、ウエハＷ上に形成されるシリコン酸化膜の膜厚を決定する。即ち、１回のシーケンスＳＱの実行によって形成されるシリコン酸化膜の膜厚とシーケンスＳＱの実行回数との積により、最終的にウエハＷ上に形成されるシリコン酸化膜の膜厚が実質的に決定される。したがって、ウエハＷ上に形成されるシリコン酸化膜の所望の膜厚に応じて、シーケンスＳＱの実行回数が設定される。
【００５９】
方法ＭＴ１では、工程ＳＴ７においてシーケンスＳＱの実行回数が所定回数に達していないと判定される場合には、シーケンスＳＱの実行が再び繰り返される。一方、工程ＳＴ７においてシーケンスＳＱの実行回数が所定回数に達していると判定される場合には、シーケンスＳＱの実行が終了する。これにより、図３の（ｂ）に示すように、ウエハＷの表面上にシリコン酸化膜ＳＸが形成される。シリコン酸化膜ＳＸは、領域Ｒ１、領域Ｒ２及び領域Ｒ３を含んでいる。領域Ｒ３は、マスクＭＫ１の側面上で当該側面に沿って延在する領域である。領域Ｒ３は、反射防止膜ＡＬの表面から領域Ｒ１の下側まで延在している。領域Ｒ１は、マスクＭＫ１の上面の上及び領域Ｒ３上で延在している。また、領域Ｒ２は、隣接する領域Ｒ３の間、且つ、反射防止膜ＡＬの表面上で延在している。上述したように、シーケンスＳＱは、ＡＬＤ法と同様にシリコン酸化膜を形成するので、領域Ｒ１、領域Ｒ２、及び領域Ｒ３のそれぞれの膜厚は、互いに略等しい膜厚となる。また、方法ＭＴ１によれば、緻密なシリコン酸化膜ＳＸ、例えば、膜密度２．２８ｇ／ｃｍ３の膜が得られる。
【００６０】
一実施形態においては、工程ＳＴ３の実行時の処理容器１２内の圧力は、１３．３３Ｐａ（１００ｍＴｏｒｒ）以上の圧力に設定される。また、工程ＳＴ３の実行時の第１の高周波電源６２の高周波電力は、１００Ｗ以下の電力に設定される。このような高圧且つ低パワーの条件でプラズマを生成することにより、ハロゲン化ケイ素ガスの過剰な解離を抑制することができる。即ち、ハロゲン元素の活性種の過剰な発生を抑制することができる。なお、過剰解離を抑制した同様なプラズマ状態を生成する手法として第２の高周波電源６４を用いてもよい。これにより、マスクＭＫ１の損傷、及び／又は、既に形成されているシリコン酸化膜の損傷を抑制することが可能となる。また、領域Ｒ１、領域Ｒ２、及び領域Ｒ３の膜厚の差異を低減することが可能となる。さらに、マスクＭＫ１が密に設けられている領域及び粗に設けられている領域が存在する場合に、即ち、マスクＭＫ１のパターンに粗密が存在する場合に、双方の領域に形成されるシリコン酸化膜の膜厚の差異を低減することが可能である。
【００６１】
また、一実施形態では、工程ＳＴ３の実行時に、第２の高周波電源６４からの高周波バイアス電力は下部電極ＬＥに殆ど供給されない。これは、バイアス電力を印加すると異方性成分が生じることによる。このようにバイアス電力を最小限にすることにより、前駆体を等方的にウエハＷに付着させることができる。その結果、マスクＭＫ１の上面及び側面、並びに当該マスクＭＫ１の下地の表面のそれぞれに形成されるシリコン酸化膜の膜厚の均一性が更に向上される。なお、第２の高周波電源６４を用いてプラズマを生成する場合は、前駆体を等方的に付着させるためにイオンエネルギーを最小限にする条件の選択が必要となる。また、工程ＳＴ５の実行は工程ＳＴ３で付着した前駆体をシリコン酸化膜に置換するため、前述の工程ＳＴ３と同様な等方的な反応が必要となる。そのため工程ＳＴ５においても第２の高周波電源６４からの高周波バイアス電力は下部電極ＬＥに殆ど供給されない。
【００６２】
上述したシーケンスＳＱの実行が終了すると、方法ＭＴ１では、工程ＳＴ８が実行される。工程ＳＴ８では、領域Ｒ１及び領域Ｒ２を除去するように、シリコン酸化膜ＳＸがエッチングされる。これら領域Ｒ１及び領域Ｒ２の除去のためには、異方性のエッチング条件が必要である。このため、工程ＳＴ８では、ガスソース群４０の複数のガスソースのうち選択されたガスソースから、フルオロカーボンガスを含む処理ガスが処理容器１２内に供給される。また、第１の高周波電源６２から高周波電力が供給されてプラズマが生成される。また、第２の高周波電源６４から高周波バイアス電力が供給される。さらに、排気装置５０を動作させることにより、処理容器１２内の空間の圧力が所定の圧力に設定される。これにより、フルオロカーボンガスのプラズマが生成される。生成されたプラズマ中のフッ素を含む活性種は、高周波バイアス電力による鉛直方向への引き込みにより、領域Ｒ１及び領域Ｒ２を優先的にエッチングする。その結果、図３の（ｃ）に示すように、領域Ｒ１及び領域Ｒ２が除去され、残された領域Ｒ３からマスクＭＳが形成される。マスクＭＳはマスクＭＫ１と共に、マスクＭＫ１の開口ＯＰ１の幅を縮小させるように構成されたマスクＭＫ２を形成する。このマスクＭＫ２によって、開口ＯＰ１の幅よりも小さい幅の開口ＯＰ２が提供される。
【００６３】
続く工程ＳＴ９では、反射防止膜ＡＬがエッチングされる。具体的には、ガスソース群４０の複数のガスソースのうち選択されたガスソースから、フルオロカーボンガスを含む処理ガスが処理容器１２内に供給される。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、フルオロカーボンガスのプラズマが生成される。生成されたプラズマ中のフッ素を含む活性種は、反射防止膜ＡＬの全領域のうちマスクＭＫ２から露出した領域をエッチングする。これにより、図４の（ａ）に示すように、反射防止膜ＡＬからマスクＡＬＭが形成される。この後、マスクＭＫ２は除去されてもよい。
【００６４】
続く工程ＳＴ１０では、有機膜ＯＬがエッチングされる。具体的には、ガスソース群４０の複数のガスソースのうち選択されたガスソースから、酸素ガスを含む処理ガスが処理容器１２内に供給される。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、酸素ガスを含む処理ガスのプラズマが生成される。生成されたプラズマ中の酸素の活性種は、有機膜ＯＬの全領域のうちマスクＡＬＭから露出した領域をエッチングする。これにより、図４の（ｂ）に示すように、有機膜ＯＬからマスクＯＬＭが形成される。このマスクＯＬＭが提供する開口ＯＰ３の幅は、開口ＯＰ２（図３の（ｃ）を参照）の幅と略同一となる。なお、有機膜ＯＬをエッチングするガスとしては、窒素ガスと水素ガスを含む処理ガスを用いてもよい。
【００６５】
続く、工程ＳＴ１１では、被エッチング層ＥＬがエッチングされる。具体的には、ガスソース群４０の複数のガスソースのうち選択されたガスソースから、処理ガスが処理容器１２内に供給される。処理ガスは、被エッチング層ＥＬを構成する材料に応じて適宜選択され得る。例えば、被エッチング層ＥＬが酸化シリコンから構成されている場合には、処理ガスは、フルオロカーボンガスを含み得る。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、プラズマが生成される。生成されたプラズマ中の活性種は、被エッチング層ＥＬの全領域のうち、マスクＯＬＭから露出した領域をエッチングする。これにより、図４の（ｃ）に示すように、マスクＯＬＭのパターンが被エッチング層ＥＬに転写される。かかる方法ＭＴ１によれば、工程ＳＴ２〜工程ＳＴ１１、即ち、レジストマスクに基づくマスクの作成から被エッチング層のエッチングまでの全工程を、単一のプラズマ処理装置１０を用いて実行することが可能である。
【００６６】
以下、別の実施形態の被処理体を処理する方法について説明する。図６は別の実施形態に係る被処理体を処理する方法を示す流れ図である。以下では、図６に示す方法ＭＴ２においてプラズマ処理装置１０が用いられる例について説明を行う。また、以下の説明においては、図７及び図８を参照する。図７及び図８は、図６に示す方法の各工程の実行後の被処理体の状態を示す断面図である。
【００６７】
方法ＭＴ２では、まず、工程ＳＴ２１が実行される。工程ＳＴ２１は、方法ＭＴ１の工程ＳＴ１と同様の工程である。したがって、工程ＳＴ２１では、図７の（ａ）に示すウエハＷが準備され、当該ウエハＷが処理容器１２内に収容されて、載置台ＰＤ上に載置される。
【００６８】
次いで、方法ＭＴ２では、方法ＭＴ１の工程ＳＴ２と同様の工程ＳＴ２２が実行される。即ち、ウエハＷに二次電子が照射されマスクＭＫ１が改質される。また、上部電極３０に印加される負の直流電圧の絶対値のレベルが高い場合には、工程ＳＴ２に関して上述したように、電極板３４のスパッタリングにより当該電極板３４から放出されるシリコンとプラズマに晒されたプラズマ処理装置１０の構成部品から放出される酸素との結合により酸化シリコン化合物が生成され、当該酸化シリコン化合物がウエハＷ上に堆積してマスクＭＫ１を保護してもよい。
【００６９】
続く工程ＳＴ２３では、反射防止膜ＡＬがエッチングされる。具体的には、ガスソース群４０の複数のガスソースのうち選択されたガスソースから、フルオロカーボンガスを含む処理ガスが処理容器１２内に供給される。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、フルオロカーボンガスのプラズマが生成される。生成されたプラズマ中のフッ素を含む活性種は、反射防止膜ＡＬの全領域のうちマスクＭＫ１から露出した領域をエッチングする。これにより、図７の（ｂ）に示すように、反射防止膜ＡＬからマスクＡＬＭ２が形成される。
【００７０】
続く工程ＳＴ２４では、図７の（ｂ）に示すウエハＷの表面上に保護膜ＰＦが形成される。この保護膜ＰＦは、後のシーケンスＳＱ２の実行時に生成される酸素の活性種から有機膜ＯＬを保護するために形成される。
【００７１】
一実施形態では、上部電極３０の電極板３４はシリコンから構成される。この実施形態の工程ＳＴ２４では、ガスソース群４０の複数のガスソースのうち選択されたガスソースから、例えば、水素ガス及び希ガスを含む混合ガスが処理容器１２内に供給される。また、第１の高周波電源６２から高周波電力が供給される。また、排気装置５０を動作させることにより、処理容器１２内の空間の圧力が所定の圧力に設定される。これにより、処理容器１２内においてプラズマが生成される。さらに、電源７０から上部電極３０に負の直流電圧が印加される。これにより、プラズマ中の正イオンが電極板３４に衝突し、当該電極板３４からシリコンが放出される。また、プラズマに晒されたプラズマ処理装置１０の部品から酸素が放出される。このように放出された酸素と電極板３４から放出されたシリコンとが結合し、酸化シリコンが生成され、当該酸化シリコンがウエハＷ上に堆積して、図７の（ｃ）に示すように、保護膜ＰＦが形成される。
【００７２】
別の実施形態の工程ＳＴ２４では、ガスソース群４０の複数のガスソースのうち選択されたガスソースから、ハロゲン化ケイ素ガス、及び酸素ガスを含む混合ガスが処理容器１２内に供給される。また、第１の高周波電源６２から高周波電力が供給される。また、排気装置５０を動作させることにより、処理容器１２内の空間の圧力が所定の圧力に設定される。これにより、酸化シリコンが生成され、当該酸化シリコンがウエハＷ上に堆積して、図７の（ｃ）に示すように、保護膜ＰＦが形成される。
【００７３】
更に別の実施形態では、上部電極３０の電極板３４は酸化シリコンから構成される。この実施形態の工程ＳＴ２４では、ガスソース群４０の複数のガスソースのうち選択されたガスソースから、例えば、水素ガス及び希ガスを含む混合ガスが処理容器１２内に供給される。また、第１の高周波電源６２から上部電極３０に高周波電力が供給される。また、排気装置５０を動作させることにより、処理容器１２内の空間の圧力が所定の圧力に設定される。これにより、処理容器１２内においてプラズマが生成される。また、上部電極３０の近傍で生成されるシース電圧により、プラズマ中の荷電粒子が電極板３４に衝突する。これにより、酸化シリコンが電極板３４から放出され、当該酸化シリコンがウエハＷ上に堆積して、図７の（ｃ）に示すように、保護膜ＰＦが形成される。なお、この工程ＳＴ２４では酸化シリコンを堆積させて保護膜を形成するため、第２の高周波電源６４のバイアス電力は最小限にする必要がある。
【００７４】
方法ＭＴ２では、次いで、工程ＳＴ２５、工程ＳＴ２６、工程ＳＴ２７、及び工程ＳＴ２８を含むシーケンスＳＱ２が所定回数実行される。シーケンスＳＱ２はシーケンスＳＱと同様のシーケンスである。したがって、工程ＳＴ２５、工程ＳＴ２６、工程ＳＴ２７、及び工程ＳＴ２８はそれぞれ、工程ＳＴ３、工程ＳＴ４、工程ＳＴ５、工程ＳＴ６と同様の工程である。
【００７５】
かかるシーケンスＳＱ２が所定回数実行されることにより、図７の（ｄ）に示すように、ウエハＷ上には、シリコン酸化膜ＳＸ２が形成される。シリコン酸化膜ＳＸ２は、領域Ｒ１、領域Ｒ２及び領域Ｒ３を含んでいる。領域Ｒ３は、マスクＭＫ１及びマスクＡＬＭ２の側面上で当該側面に沿って延在する領域である。領域Ｒ３は、有機膜ＯＬ上に形成された保護膜ＰＦの表面から領域Ｒ１の下側まで延在している。領域Ｒ１は、マスクＭＫ１の上面の上及び領域Ｒ３上で延在している。また、領域Ｒ２は、隣接する領域Ｒ３の間、且つ、有機膜ＯＬの表面上（即ち、有機膜ＯＬ上の保護膜ＰＦ上）で延在している。シーケンスＳＱ２は、ＡＬＤ法と同様にシリコン酸化膜を形成するので、領域Ｒ１、領域Ｒ２、及び領域Ｒ３のそれぞれの膜厚は、互いに略等しい膜厚となる。
【００７６】
工程ＳＴ２９は、方法ＭＴ１の工程ＳＴ７と同様の工程であり、当該工程ＳＴ２９においてシーケンスＳＱ２の実行回数が所定回数に達していると判定されると、次いで、工程ＳＴ３０が実行される。工程ＳＴ３０では、領域Ｒ１及び領域Ｒ２を除去するように、シリコン酸化膜ＳＸ２がエッチングされる。具体的には、ガスソース群４０の複数のガスソースのうち選択されたガスソースから、フルオロカーボンガスを含む処理ガスが処理容器１２内に供給される。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、フルオロカーボンガスのプラズマが生成される。生成されたプラズマ中のフッ素を含む活性種は、高周波バイアス電力による鉛直方向への引き込みにより、領域Ｒ１及び領域Ｒ２を優先的にエッチングする。その結果、図８の（ａ）に示すように、領域Ｒ１及び領域Ｒ２が除去され、残された領域Ｒ３からマスクＭＳ２が形成される。マスクＭＳ２はマスクＡＬＭ２と共に、ＭＫ１の開口ＯＰ１の幅を縮小させるように構成されたマスクＭＫ２２を形成する。このマスクＭＫ２２によって、開口ＯＰ１の幅よりも小さい幅の開口ＯＰ２が提供される。
【００７７】
続く工程ＳＴ３１では、有機膜ＯＬがエッチングされる。具体的には、ガスソース群４０の複数のガスソースのうち選択されたガスソースから、酸素ガスを含む処理ガスが処理容器１２内に供給される。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、酸素ガスを含む処理ガスのプラズマが生成される。生成されたプラズマ中の酸素の活性種は、有機膜ＯＬの全領域のうちマスクＭＫ２２から露出した領域をエッチングする。これにより、図８の（ｂ）に示すように、有機膜ＯＬからマスクＯＬＭが形成される。このマスクＯＬＭが提供する開口ＯＰ３の幅は、開口ＯＰ２（図８の（ａ）を参照）の幅と略同一となる。
【００７８】
続く、工程ＳＴ３２では、被エッチング層ＥＬがエッチングされる。具体的には、ガスソース群４０の複数のガスソースのうち選択されたガスソースから、処理ガスが処理容器１２内に供給される。処理ガスは、被エッチング層ＥＬを構成する材料に応じて適宜選択され得る。例えば、被エッチング層ＥＬが酸化シリコンから構成されている場合には、処理ガスは、フルオロカーボンガスを含み得る。また、第１の高周波電源６２から高周波電力が供給される。また、第２の高周波電源６４から高周波バイアス電力が供給される。さらに、排気装置５０を動作させることにより、処理容器１２内の空間の圧力が所定の圧力に設定される。これにより、プラズマが生成される。生成されたプラズマ中の活性種は、被エッチング層ＥＬの全領域のうち、マスクＯＬＭから露出した領域をエッチングする。これにより、図８の（ｃ）に示すように、マスクＯＬＭのパターンが被エッチング層ＥＬに転写される。
【００７９】
かかる方法ＭＴ２によれば、気化器を有する専用の成膜装置を用いずにシリコンを含む前駆体を、低温でウエハＷ上に堆積させることが可能である。また、ＡＬＤ法と同様のシーケンスＳＱ２によってシリコン酸化膜が形成されるので、方法ＭＴ２は、マスクＭＫ１によって画成される開口の幅の調整の制御性に優れている。また、方法ＭＴ２によれば、マスクＡＬＭ２がシリコン酸化膜によって覆われるので、当該マスクＡＬＭ２とシリコン酸化膜によって形成されるマスクのＬＥＲ（Ｌｉｎｅ  Ｅｄｇｅ  Ｒｏｕｇｈｎｅｓｓ）が向上され得る。さらに、かかる方法ＭＴ２によれば、工程ＳＴ２２〜工程ＳＴ３２、即ち、レジストマスクに基づくマスクの作成から被エッチング層のエッチングまでの全工程を、単一のプラズマ処理装置１０を用いて実行することが可能である。
【００８０】
以上、種々の実施形態について説明してきたが、上述した実施形態に限定されることなく種々の変形態様を構成可能である。例えば、上述した実施形態では、容量結合型のプラズマ処理装置１０が用いられているが、方法ＭＴ１及び方法ＭＴ２のそれぞれから、二次電子、シリコン、又は酸化シリコンを上部電極から放出させる工程を省略した方法であれば、任意のプラズマ源を有するプラズマ処理装置を用いて実施することが可能である。そのようなプラズマ処理装置としては、例えば、誘導結合型のプラズマ処理装置、マイクロ波といった表面波を用いるプラズマ処理装置が例示される。
【００８１】
以下、方法ＭＴ１及び方法ＭＴ２の評価のために行った種々の実験について説明する。
【００８２】
（実験例１〜３）
【００８３】
実験例１〜３では、図３の（ａ）に示したウエハに対して、プラズマ処理装置１０を用いて工程ＳＴ２、及びシーケンスＳＱを実行した。また、実験例１〜３では、工程ＳＴ３の実行時の処理容器１２内の圧力及び第１の高周波電源６２の高周波電力をパラメータとして変更した。具体的には、実験例１では、工程ＳＴ３の処理容器１２内の圧力及び第１の高周波電源６２の高周波電力を、２００ｍＴｏｒｒ（２６．６６Ｐａ）、５００Ｗに設定し、実験例２では、工程ＳＴ３の処理容器１２内の圧力及び第１の高周波電源６２の高周波電力を、２００ｍＴｏｒｒ（２６．６６Ｐａ）、５００Ｗに設定し、実験例３では、工程ＳＴ３の処理容器１２内の圧力及び第１の高周波電源６２の高周波電力を、２００ｍＴｏｒｒ（２６．６６Ｐａ）、１００Ｗに設定した。実験例１〜３において実行した工程ＳＴ２、及びシーケンスＳＱの他の条件を以下に示す。なお、シーケンスＳＱの実行回数は７２回であった。
【００８４】
＜工程ＳＴ２の条件＞
・処理容器内圧力：５０ｍＴｏｒｒ（６．６６Ｐａ）
・水素ガス流量：１００ｓｃｃｍ
・Ａｒガス流量：８００ｓｃｃｍ
・第１の高周波電源６２の高周波電力（上部電極３０に供給）：６０ＭＨｚ、３００Ｗ
・第２の高周波電源６４の高周波バイアス電力：１３ＭＨｚ、０Ｗ
・電源７０の印加電圧：−１０００Ｖ
・処理時間：６０秒
＜工程ＳＴ３の条件＞
・処理容器内圧力：２００ｍＴｏｒｒ（２６．６６Ｐａ）
・ＳｉＣｌ４ガス流量：２０ｓｃｃｍ
・Ａｒガス流量：２００ｓｃｃｍ
・第１の高周波電源６２の高周波電力（上部電極３０に供給）：６０ＭＨｚ、１００Ｗ
・第２の高周波電源６４の高周波バイアス電力：１３ＭＨｚ、０Ｗ
・処理時間：５秒
＜工程ＳＴ５の条件＞
・処理容器内圧力：２００ｍＴｏｒｒ（２６．６６Ｐａ）
・酸素ガス流量：２００ｓｃｃｍ
・Ａｒガス流量：２００ｓｃｃｍ
・第１の高周波電源６２の高周波電力（上部電極３０に供給）：６０ＭＨｚ、５００Ｗ
・第２の高周波電源６４の高周波バイアス電力：１３ＭＨｚ、０Ｗ
・処理時間：５秒
【００８５】
そして、マスクＭＫ１の上面上に形成されたシリコン酸化膜の膜厚（図３の（ｂ）に示す領域Ｒ１の膜厚Ｔ１）、及びマスクＭＫ１の側面上に形成されたシリコン酸化膜の膜厚（図３の（ｂ）に示す領域Ｒ３の膜厚Ｗ３）を、マスクＭＫ１のラインパターンが粗に設けられている領域（以下、「粗領域」という）と密に設けられている領域（以下、「密領域」という）のそれぞれにおいて測定した。そして、膜厚比、即ち、密領域の領域Ｒ１の膜厚に対する粗領域の領域Ｒ１の膜厚の比、及び、密領域の領域Ｒ３の膜厚に対する粗領域の領域Ｒ３の膜厚の比を求めた。その結果を、図９に示す。なお、図９において、凡例「Ｒ１」は、領域Ｒ１の膜厚から求めた膜厚比を示しており、凡例「Ｒ３」は、領域Ｒ３の膜厚から求めた膜厚比を示している。
【００８６】
図９に示すように、第１の高周波電源６２の高周波電力が小さくなるほど、膜厚比は１により近くなっていた。即ち、密領域及び粗領域に形成されるシリコン酸化膜の膜厚の差異が少なくなっていた。より詳細には、第１の高周波電源６２の高周波電力が５００Ｗであるときよりも、１００Ｗであるときに、膜厚比が１に近くなっていた。したがって、第１の高周波電源６２の高周波電力が１００Ｗ以下であることにより、密領域に形成されるシリコン酸化膜と粗領域に形成されるシリコン酸化膜の膜厚の差異を小さくすることが可能であることが確認された。また、図９に示すように、処理容器１２内の圧力が高い条件、即ち、高圧条件下で工程ＳＴ３を実行することにより、領域Ｒ１の膜厚比と領域Ｒ３の膜厚比との差異が小さくなることが確認された。即ち、高圧条件下で工程ＳＴ３を実行することにより、領域Ｒ１の膜厚Ｔ１と領域Ｒ３の膜厚Ｗ３との差異が小さくなることが確認された。
【００８７】
（実験例４）
【００８８】
実験例４では、図１０に示すように、二次元的に配列された楕円形状の複数の開口ＯＰを提供するマスクＭＫ１を有するサンプル１〜４のウエハＷを準備した。各サンプルの開口ＯＰの短軸方向の幅ＣＤ１及び長軸方向の幅ＣＤ２は、他のサンプルのＣＤ１及びＣＤ２とは異ならせた。そして、これらのサンプル１〜４に対して、プラズマ処理装置１０を用いて、工程ＳＴ２及びシーケンスＳＱを実行した。また、実験例４では、シーケンスＳＱの実行回数をパラメータとして変更した。以下、実験例４において実行した工程ＳＴ２及びシーケンスＳＱの条件を示す。
【００８９】
＜工程ＳＴ２の条件＞
・処理容器内圧力：５０ｍＴｏｒｒ（６．６６Ｐａ）
・水素ガス流量：１００ｓｃｃｍ
・Ａｒガス流量：８００ｓｃｃｍ
・第１の高周波電源６２の高周波電力（上部電極３０に供給）：６０ＭＨｚ、３００Ｗ
・第２の高周波電源６４の高周波バイアス電力：１３ＭＨｚ、０Ｗ
・電源７０の印加電圧：−１０００Ｖ
・処理時間：６０秒
＜工程ＳＴ３の条件＞
・処理容器内圧力：２００ｍＴｏｒｒ（２６．６６Ｐａ）
・ＳｉＣｌ４ガス流量：２０ｓｃｃｍ
・Ａｒガス流量：２００ｓｃｃｍ
・第１の高周波電源６２の高周波電力（上部電極３０に供給）：６０ＭＨｚ、１００Ｗ
・第２の高周波電源６４の高周波バイアス電力：１３ＭＨｚ、０Ｗ
・処理時間：５秒
＜工程ＳＴ５の条件＞
・処理容器内圧力：２００ｍＴｏｒｒ（２６．６６Ｐａ）
・酸素ガス流量：２００ｓｃｃｍ
・Ａｒガス流量：２００ｓｃｃｍ
・第１の高周波電源６２の高周波電力（上部電極３０に供給）：６０ＭＨｚ、５００Ｗ
・第２の高周波電源６４の高周波バイアス電力：１３ＭＨｚ、０Ｗ
・処理時間：５秒
【００９０】
そして、サンプル１〜４のそれぞれについて、シーケンスＳＱの実行回数と開口ＯＰの短軸方向の幅ＣＤ１の変化量、開口ＯＰの長軸方向の幅ＣＤ２の変化量の関係を求めた。図１１にその結果を示す。図１１においては、横軸はシーケンスＳＱの実行回数を示しており、縦軸はＣＤ１及びＣＤ２の変化量を示している。図１１に示すように、実験例４の結果、開口ＯＰの短軸方向の幅ＣＤ１の変化量及び長軸方向の幅ＣＤ２の変化量は、シーケンスＳＱの実行回数につれて同様に増加していた。このことから、シーケンスＳＱの実行回数に応じて、楕円形状の開口の幅を任意の方向において均等に縮小させることが可能であることが確認された。
【００９１】
（実験例５〜６、比較実験例１〜２）
【００９２】
実験例５では、図３の（ａ）に示したウエハＷに対して、プラズマ処理装置１０を用いて、工程ＳＴ３〜工程ＳＴ１０を実行した。実験例５におけるシーケンスＳＱの実行回数は７２回であった。また、実験例６では、図３の（ａ）に示したウエハＷに対して、プラズマ処理装置１０を用いて、工程ＳＴ２〜工程ＳＴ１０を実行した。実験例６におけるシーケンスＳＱの実行回数は７２回であった。また、比較実験例１では、図３の（ａ）に示したウエハＷに対して、プラズマ処理装置１０を用いて、反射防止膜ＡＬのエッチング工程、有機膜ＯＬのエッチング工程を順に行った。比較実験例２では、図３の（ａ）に示したウエハＷに対して、プラズマ処理装置１０を用いて、二次電子の照射によるマスクＭＫ１の改質工程、反射防止膜ＡＬのエッチング工程、有機膜ＯＬのエッチング工程を順に行った。なお、比較実験例１及び比較実験例２では、最終的に有機膜ＯＬから作成されるマスクの開口の幅が実験例５及び６において有機膜ＯＬから作成されるマスクの開口の幅と同等となるように、各工程の条件を設定した。以下、実験例５及び６における工程ＳＴ２及びシーケンスＳＱの条件を示す。
【００９３】
＜工程ＳＴ２の条件＞
・処理容器内圧力：５０ｍＴｏｒｒ（６．６６Ｐａ）
・水素ガス流量：１００ｓｃｃｍ
・Ａｒガス流量：８００ｓｃｃｍ
・第１の高周波電源６２の高周波電力（上部電極３０に供給）：６０ＭＨｚ、３００Ｗ
・第２の高周波電源６４の高周波バイアス電力：１３ＭＨｚ、０Ｗ
・電源７０の印加電圧：−１０００Ｖ
・処理時間：６０秒
＜工程ＳＴ３の条件＞
・処理容器内圧力：２００ｍＴｏｒｒ（２６．６６Ｐａ）
・ＳｉＣｌ４ガス流量：２０ｓｃｃｍ
・Ａｒガス流量：２００ｓｃｃｍ
・第１の高周波電源６２の高周波電力（上部電極３０に供給）：６０ＭＨｚ、１００Ｗ
・第２の高周波電源６４の高周波バイアス電力：１３ＭＨｚ、０Ｗ
・処理時間：５秒
＜工程ＳＴ５の条件＞
・処理容器内圧力：２００ｍＴｏｒｒ（２６．６６Ｐａ）
・酸素ガス流量：２００ｓｃｃｍ
・Ａｒガス流量：２００ｓｃｃｍ
・第１の高周波電源６２の高周波電力（上部電極３０に供給）：６０ＭＨｚ、５００Ｗ
・第２の高周波電源６４の高周波バイアス電力：１３ＭＨｚ、０Ｗ
・処理時間：５秒
【００９４】
そして、実験例５、実験例６、比較実験例１、及び比較実験例２のそれぞれの実行後に有機膜ＯＬから形成されたマスクのＬＥＲ（Ｌｉｎｅ  Ｅｄｇｅ  Ｒｏｕｇｈｎｅｓｓ）、ＬＷＲ（Ｌｉｎｅ  Ｗｉｄｔｈ  Ｒｏｕｇｈｎｅｓｓ）、及びＳＷＲ（Ｓｉｄｅｗａｌｌ  Ｒｏｕｇｈｎｅｓｓ）の合計値を求めた。その結果、実験例５、実験例６、比較実験例１、及び比較実験例２のそれぞれのＬＥＲ、ＬＷＲ、及びＳＷＲの合計値は、７．０ｎｍ、６．７ｎｍ、８．５ｎｍ、及び７．５ｎｍであった。したがって、シーケンスＳＱを含む方法によれば、マスクのＬＥＲを向上させること、即ち、ＬＥＲを小さくすることが可能であることが確認された。
【符号の説明】
【００９５】
１０…プラズマ処理装置、１２…処理容器、ＰＤ…載置台、ＥＳＣ…静電チャック、ＬＥ…下部電極、３０…上部電極、３４…電極板、４０…ガスソース群、５０…排気装置、６２…第１の高周波電源、６４…第２の高周波電源、７０…電源、Ｃｎｔ…制御部、Ｗ…ウエハ、ＳＢ…基板、ＥＬ…被エッチング層、ＯＬ…有機膜、ＡＬ…反射防止膜、ＭＫ１…マスク、ＳＸ，ＳＸ２…シリコン酸化膜。
【図１】
0006382055.tif 000002
【図２】
0006382055.tif 000003
【図３】
0006382055.tif 000004
【図４】
0006382055.tif 000005
【図５】
0006382055.tif 000006
【図６】
0006382055.tif 000007
【図７】
0006382055.tif 000008
【図８】
0006382055.tif 000009
【図９】
0006382055.tif 000010
【図１０】
0006382055.tif 000011
【図１１】
0006382055.tif 000012